(57)【要約】  水分散安定性が良好で、かつ高い塗膜強度を得ることができ、さらに、フッ素繊維処理剤としての機械的安定性に優れ、かつ、高い洗濯耐久性を持つ布帛を得ることができるブロックポリイソシアネートの水分散体及びこれを含む繊維処理剤組成物を提供することを目的とする。少なくとも下記１）から３）成分単位を有するブロックポリイソシアネートと水とを含み、  前記ブロックポリイソシアネートの平均分散粒子径：φが１〜２５０ｎｍである、  ブロックポリイソシアネートの水分散体。  １）脂肪族ジイソシアネートモノマー、及び脂環族ジイソシアネートモノマーからなる群より選ばれる１種以上のジイソシアネートモノマー単位を有するポリイソシアネート単位  ２）片末端水酸基であるポリエチレンオキサイド単位  ３）ブロック剤単位【特許請求の範囲】
【請求項１】
少なくとも下記１）から３）成分単位を有するブロックポリイソシアネートと水とを含み、
前記ブロックポリイソシアネートの平均分散粒子径：φが１〜２５０ｎｍである、
ブロックポリイソシアネートの水分散体。
１）脂肪族ジイソシアネートモノマー、及び脂環族ジイソシアネートモノマーからなる群より選ばれる１種以上のジイソシアネートモノマー単位を有するポリイソシアネート単位
２）片末端水酸基であるポリエチレンオキサイド単位
３）ブロック剤単位
【請求項２】
前記ブロックポリイソシアネートの平均分散粒子径：φが下記式１を満足する、請求項１に記載のブロックポリイソシアネートの水分散体。
〔式１〕１≦φ≦３１０−８×Ａ
（Ａは、前記ブロックポリイソシアネート中の片末端水酸基であるポリエチレンオキサイド単位の質量％）
【請求項３】
前記ブロックポリイソシアネートが、下記組成を有する、請求項１又は２に記載のブロックポリイソシアネートの水分散体。
１）４５〜６５質量％のポリイソシアネート単位
２）１５〜３０質量％の片末端水酸基であるポリエチレンオキサイド単位
３）１５〜３０質量％のブロック剤単位
【請求項４】
前記ポリイソシアネート単位のイソシアネート平均官能基数が４から２０である、請求項１から３のいずれか一項に記載のブロックポリイソシアネートの水分散体。
【請求項５】
前記ブロック剤がピラゾール系化合物である、請求項１から４のいずれか一項に記載のブロックポリイソシアネートの水分散体。
【請求項６】
前記ジイソシアネートモノマーの少なくとも１種がヘキサメチレンジイソシアネートである、請求項１から５のいずれか一項に記載のブロックポリイソシアネートの水分散体。
【請求項７】
前記ブロックポリイソシアネートの平均分散粒子径：φが１〜８０ｎｍである、請求項１から６のいずれか一項に記載のブロックポリイソシアネートの水分散体。
【請求項８】
炭素数８以上のパーフルオロアルキル基を実質有さないフッ素樹脂と、請求項１から７のいずれか一項に記載のブロックポリイソシアネートの水分散体とを含む、繊維処理剤組成物。
【請求項９】
請求項８に記載の繊維処理剤組成物により処理された、布帛。
【請求項１０】
洗濯１０回後の水／イソプロピルアルコール（質量比１／１）の接触角が９０度以上であり、
炭素数８以上のパーフルオロアルキル基を実質有さないフッ素樹脂で被覆された布帛。
【請求項１１】
洗濯未実施時の水／イソプロピルアルコール（質量比１／１）の接触角に対する、洗濯１０回後の水／イソプロピルアルコール（質量比１／１）の接触角の保持率が９４％以上である、請求項１０に記載の布帛。
【発明の詳細な説明】
【技術分野】
【０００１】
ブロックポリイソシアネートの水分散体、それを含む繊維処理剤組成物、及び該繊維処理剤組成物により処理された布帛に関する。
【背景技術】
【０００２】
繊維に各種機能を付与するために繊維処理剤が用いられている。その機能としては水、油の付着を防ぐ撥水撥油、着心地を快適にする風合い、縫製品の型崩れ防止等が挙げられる。【０００３】
このなかでも、撥水性を付与する繊維処理剤としては、炭素数が８以上のパーフルオロアルキル基を有するフッ素樹脂を有する組成物が用いられてきた。しかし、炭素数が８以上のパーフルオロアルキル基を有するフッ素樹脂は、環境中に排出された場合、分解して、蓄積性、有害性が懸念されているパーフルオロオクタン酸が発生する可能性のあることが指摘されている。そのため、パーフルオロアルキル基の炭素数を８から６以下にし、パーフルオロオクタン酸が発生しないフッ素樹脂に代替する検討が盛んに行なわれている。【０００４】
しかしながら、炭素数が６以下のパーフルオロアルキル基を有するフッ素樹脂は、炭素数が８以上のものに比べ、洗濯繰返し後の撥水性等の性能が低下する場合があり、その性能維持が切望されている。ひとつの方法として性能維持のために、繊維処理剤にブロックポリイソシアネートを添加することが検討されている（特許文献１〜７）。
【先行技術文献】
【特許文献】
【０００５】
【特許文献１】特表２００２−５１１５０７号公報
【特許文献２】特表２００６−５０６２２６号公報
【特許文献３】特表１１−５１２７７２号公報
【特許文献４】国際公開第  ００／５８４１６号パンフレット
【特許文献５】国際公開第  ２０１２／０１４８５０号パンフレット
【特許文献６】国際公開第９７／０３７０７６号パンフレット
【特許文献７】米国特許出願公開第２０１２／０２３８６９７号明細書
【発明の概要】
【発明が解決しようとする課題】
【０００６】
しかしながら、特許文献１〜７に記載のブロックポリイソシアネートは水分散性が不安定な上、塗膜強度が不十分である。また、フッ素樹脂と混合したこれら繊維処理剤組成物は、高いせん断圧力にさらされた際に、凝集物が発生するという問題がある。さらには、特許文献１〜７の繊維処理剤組成物で処理した布帛は高い洗濯耐久性を維持するのが困難である。【０００７】
本発明の目的は、水分散安定性が良好で、かつ高い塗膜強度を得ることができるブロックポリイソシアネートの水分散体、さらに、フッ素繊維処理剤としての機械的安定性に優れた繊維処理剤組成物、及び高い洗濯耐久性を持つ布帛を提供することである。
【課題を解決するための手段】
【０００８】
本発明者らは鋭意検討した結果、ポリイソシアネート及び特定化合物の成分単位を有するブロックポリイソシアネートの水分散体が前記課題を達成することを見出し、本発明を完成するに至った。すなわち、本発明は下記のとおりである。【０００９】
〔１〕
少なくとも下記１）から３）成分単位を有するブロックポリイソシアネートと水とを含み、
前記ブロックポリイソシアネートの平均分散粒子径：φが１〜２５０ｎｍである、
ブロックポリイソシアネートの水分散体。
１）脂肪族ジイソシアネートモノマー、及び脂環族ジイソシアネートモノマーからなる群より選ばれる１種以上のジイソシアネートモノマー単位を有するポリイソシアネート単位
２）片末端水酸基であるポリエチレンオキサイド単位
３）ブロック剤単位
〔２〕
前記ブロックポリイソシアネートの平均分散粒子径：φが下記式１を満足する、前項〔１〕に記載のブロックポリイソシアネートの水分散体。
〔式１〕１≦φ≦３１０−８×Ａ
（Ａは、前記ブロックポリイソシアネート中の片末端水酸基であるポリエチレンオキサイド単位の質量％）
〔３〕
前記ブロックポリイソシアネートが、下記組成を有する、前項〔１〕又は〔２〕に記載のブロックポリイソシアネートの水分散体。
１）４５〜６５質量％のポリイソシアネート単位
２）１５〜３０質量％の片末端水酸基であるポリエチレンオキサイド単位
３）１５〜３０質量％のブロック剤単位
〔４〕
前記ポリイソシアネート単位のイソシアネート平均官能基数が４から２０である、前項〔１〕から〔３〕のいずれか一項に記載のブロックポリイソシアネートの水分散体。
〔５〕
前記ブロック剤がピラゾール系化合物である、前項〔１〕から〔４〕のいずれか一項に記載のブロックポリイソシアネートの水分散体。
〔６〕
前記ジイソシアネートモノマーの少なくとも１種がヘキサメチレンジイソシアネートである、前項〔１〕から〔５〕のいずれか一項に記載のブロックポリイソシアネートの水分散体。
〔７〕
前記ブロックポリイソシアネートの平均分散粒子径：φが１〜８０ｎｍである、前項〔１〕から〔６〕のいずれか一項に記載のブロックポリイソシアネートの水分散体。
〔８〕
炭素数８以上のパーフルオロアルキル基を実質有さないフッ素樹脂と、前項〔１〕から〔７〕のいずれか一項に記載のブロックポリイソシアネートの水分散体とを含む、繊維処理剤組成物。
〔９〕
前項〔８〕に記載の繊維処理剤組成物により処理された、布帛。
〔１０〕
洗濯１０回後の水／イソプロピルアルコール（質量比１／１）の接触角が９０度以上であり、
炭素数８以上のパーフルオロアルキル基を実質有さないフッ素樹脂で被覆された布帛。
〔１１〕
洗濯未実施時の水／イソプロピルアルコール（質量比１／１）の接触角に対する、洗濯１０回後の水／イソプロピルアルコール（質量比１／１）の接触角の保持率が９４％以上である、前項〔１０〕に記載の布帛。
【発明の効果】
【００１０】
本発明のブロックポリイソシアネートの水分散体は、ブロックポリイソシアネートの水分散安定性が良好であり、かつ、高い塗膜強度を持つ塗膜を得ることができる。さらに、前記水分散体を含む繊維処理剤組成物は、機械的安定性に優れ、該繊維処理剤組成物で処理された布帛は、高い洗濯耐久性を有するものとなる。
【発明を実施するための形態】
【００１１】
以下、本発明を実施するための形態について、詳細に述べるが、本発明はこれに限定されるものではなく、その要旨を逸脱しない範囲で様々な変形が可能である。
【００１２】
〔ブロックポリイソシアネートの水分散体〕
本発明のブロックポリイソシアネートの水分散体は、
少なくとも下記１）から３）成分単位を有するブロックポリイソシアネートと水とを含み、前記ブロックポリイソシアネートの平均分散粒子径：φが、１〜２５０ｎｍである。平均分散粒子径は１〜１８０ｎｍが好ましく、１〜８０ｎｍがより好ましい。上記範囲であることにより、水分散安定性と機械的安定性により優れる傾向にある。ここで言う、平均分散粒子径とは、体積平均分散粒子径であり、詳細には実施例に記載の方法により測定することができる。
１）脂肪族ジイソシアネートモノマー、及び脂環族ジイソシアネートモノマーからなる群より選ばれる１種以上のジイソシアネートモノマー単位を有するポリイソシアネート単位
２）片末端水酸基であるポリエチレンオキサイド単位
３）ブロック剤単位
【００１３】
本発明のブロックポリイソシアネートは、親水基である片末端水酸基であるポリエチレンオキサイドを単位として含み、従来より少ない親水基量で平均分散粒子径を小さくすることができる。具体的には、ブロックポリイソシアネートの平均分散粒子径は、下記式１を満たすことが好ましい。上記範囲であることにより、より高い水分散安定性とより高い塗膜強度が両立できる傾向にある。
〔式１〕１≦φ≦３１０−８×Ａ
（Ａは、前記ブロックポリイソシアネート中の片末端水酸基であるポリエチレンオキサイド単位の質量％）
【００１４】
〔ポリイソシアネート単位〕
本発明のブロックポリイソシアネートはポリイソシアネート単位を有する。ポリイソシアネートの原料として用いることのできる脂肪族ジイソシアネートモノマー及び脂環族ジイソシアネートモノマーとは、その構造の中にベンゼン環を含まない。脂肪族ジイソシアネートモノマーとしては、特に限定されないが、炭素数４〜３０のものが好ましく、例えば、テトラメチレン−１，４−ジイソシアネート、ペンタメチレン−１，５−ジイソシアネート、ヘキサメチレンジイソシアネート（ＨＤＩ）、２，２，４−トリメチル−ヘキサメチレン−１，６−ジイソシアネート、リジンジイソシアネート等を挙げることができる。脂環族ジイソシアネートとしては、特に限定されないが、炭素数８〜３０のものが好ましく、例えば、イソホロンジイソシアネート（ＩＰＤＩ）、１，３−ビス（イソシアネートメチル）−シクロヘキサン、４，４’−ジシクロヘキシルメタンジイソシアネート等を挙げることができる。なかでも、耐候性、工業的入手の容易さから、ＨＤＩが好ましい。これらは２種以上併用することもできる。
【００１５】
また、本発明に用いるポリイソシアネートの原料として、前記ジイソシアネートモノマー以外に１〜６価のアルコールを用いることができる。
【００１６】
本発明のポリイソシアネートの原料として使用することのできる１〜６価のアルコール（ポリオール）としては、例えば、非重合ポリオールと重合ポリオールがある。非重合ポリオールとは重合を履歴しないポリオールであり、重合ポリオールはモノマーを重合して得られるポリオールである。
【００１７】
非重合ポリオールとしてはモノアルコール類、ジオール類、トリオール類、テトラオール類等が挙げられる。モノアルコール類としては、特に限定されないが、例えば、メタノール、エタノール、ｎ−プロパノール、ｉ−プロパノール、ｎ−ブタノール、ｉ―ブタノール、ｓ−ブタノール、ｎ−ペンタノール、ｎ−ヘキサノール、ｎ−オクタノール、ｎ−ノナノール、２−エチルブタノール、２，２−ジメチルヘキサノール、２−エチルヘキサノール、シクロヘキサノール、メチルシクロヘキサノール、エチルシクロヘキサノール等が挙げられる。ジオール類としては、特に限定されないが、例えば、エチレングリコール、ジエチレングリコール、トリエチレングリコール、プロピレングリコール、ジプロピレングリコール、トリプロピレングリコール、１，２−プロパンジオール、１，３−プロパンジオール、１，２−ブタンジオール、１，３−ブタンジオール、１，４−ブタンジオール、２，３−ブタンジオール、２−メチル−１，２−プロパンジオール、１，５−ペンタンジオール、２−メチル−２，３−ブタンジオール、１，６−ヘキサンジオール、１，２−ヘキサンジオール、２，５−ヘキサンジオール、２−メチル−２，４−ペンタンジオール、２，３−ジメチル−２，３−ブタンジオール、２−エチル−ヘキサンジオール、１，２−オクタンジオール、１，２−デカンジオール、２，２，４−トリメチルペンタンジオール、２−ブチル−２−エチル−１，３−プロパンジオール、２，２−ジエチル−１，３−プロパンジオール等が挙げられる。トリオール類としては、特に限定されないが、例えば、グリセリン、トリメチロールプロパン等が挙げられる。また、テトラオール類としては、特に限定されないが、例えば、ペンタエリトリトール等が挙げられる。
【００１８】
重合ポリオールとしては、特に限定されないが、例えば、ポリエステルポリオール、ポリエーテルポリオール、アクリルポリオール、ポリオレフィンポリオール等が挙げられる。
【００１９】
ポリエステルポリオールとしては、特に限定されないが、例えば、コハク酸、アジピン酸、セバシン酸、ダイマー酸、無水マレイン酸、無水フタル酸、イソフタル酸、テレフタル酸等のジカルボン酸の単独又は混合物と、エチレングリコール、プロピレングリコール、ジエチレングリコール、ネオペンチルグリコール、トリメチロールプロパン、グリセリン等の多価アルコールの単独又は混合物との縮合反応によって得られるポリエステルポリオールや、多価アルコールを用いてε−カプロラクトンを開環重合して得られるようなポリカプロラクトン類等が挙げられる。
【００２０】
ポリエーテルポリオールとしては、特に限定されないが、例えば、リチウム、ナトリウム、カリウム等の水酸化物、アルコラート、アルキルアミン等の強塩基性触媒、金属ポルフィリン、ヘキサシアノコバルト酸亜鉛錯体等の複合金属シアン化合物錯体等を使用して、エチレンオキサイド、プロピレンオキサイド、ブチレンオキサイド、シクロヘキセンオキサイド、スチレンオキサイド等のアルキレンオキサイドの単独又は混合物を、多価ヒドロキシ化合物の単独又は混合物に、ランダムあるいはブロック付加して得られるポリエーテルポリオール類や、エチレンジアミン類等のポリアミン化合物にアルキレンオキサイドを反応させて得られるポリエーテルポリオール類が挙げられる。これらポリエーテル類を媒体としてアクリルアミド等を重合して得られる、いわゆるポリマーポリオール類等も挙げられる。
【００２１】
本発明で用いるポリイソシアネートはイソシアヌレート基を含むことが好ましい。イソシアヌレート基を有するポリイソシアネートを用いて硬化した塗膜は、耐侯性が良好である。
【００２２】
本発明で用いるポリイソシアネートは、イソシアヌレート基以外の官能基、例えば、ビウレット基、尿素基、ウレトジオン基、ウレタン基、アロファネート基、オキサジアジントリオン基等も同時に含むことができる。
【００２３】
イソシアヌレート基を有するポリイソシアネートは、例えば触媒等によりイソシアヌレート化反応を行い、所定の転化率になった時に反応を停止し、ジイソシアネートモノマーを除去して得られる。この際に使用するイソシアヌレート化反応触媒としては、一般に塩基性を有するものが好ましく、具体的には、（ａ）テトラメチルアンモニウム、テトラエチルアンモニウム等のテトラアルキルアンモニウムのハイドロオキサイドや酢酸等の有機弱酸塩、（ｂ）トリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイドや酢酸等の有機弱酸塩、（ｃ）酢酸、オクチル酸、カプリン酸、ミリスチン酸等のアルキルカルボン酸の、錫、亜鉛、鉛等のアルカリ金属塩、（ｄ）ナトリウム、カリウム等の金属アルコラート、（ｅ）ヘキサメチルジシラザン等のアミノシリル基含有化合物、（ｆ）マンニッヒ塩基類、（ｇ）第３級アミン類とエポキシ化合物との併用、（ｈ）トリブチルホスフィン等の燐系化合物等が挙げられる。これら触媒の使用量は原料である、ジイソシアネート、ポリオールの合計質量に対して、１０ｐｐｍ〜１％の範囲から選択される。反応終了させるためにこれらイソシアヌレート化反応触媒は、触媒を中和するリン酸、酸性リン酸エステル等の酸性物質の添加、熱分解、化学分解により不活性化される。
【００２４】
ポリイソシアネートの収率は１０〜７０質量％である。高い収率で得られるポリイソシアネートは粘度が高くなる傾向がある。
【００２５】
イソシアヌレート化反応の反応温度は、反応性を高くする観点から２０℃以上が好ましく、製品の着色や副反応発生を抑える観点から２００℃以下が好ましい。より好ましくは、５０〜１５０℃である。
【００２６】
反応終了後、ジイソシアネートモノマーは薄膜蒸発缶、抽出等により除去され、ポリイソシアネートは実質的にジイソシアネートモノマーを含まないものとなる。得られたポリイソシアネート中の残留未反応ジイソシアネート濃度は、硬化性を高くする観点から３質量％以下が好ましく、より好ましくは１質量％以下であり、さらに好ましくは０．５質量％以下である。
【００２７】
本発明に用いることのできるポリイソシアネートの粘度は２５℃において、１００〜３００００ｍＰａ・ｓであり、好ましくは５００〜１００００ｍＰａ・ｓ、さらに好ましくは５５０〜４０００ｍＰａ・ｓである。
【００２８】
本発明に用いられるポリイソシアネートの数平均分子量は５００〜２０００が好ましく、さらに好ましくは５５０〜１０００である。
【００２９】
ポリイソシアネートの１分子が有する統計的な平均イソシアネート基数（イソシアネート平均官能基数）は、架橋性を高くする観点から４以上が好ましく、溶剤への溶解性や水への分散安定性を良好にする観点から２０以下が好ましい。より好ましくは４〜１５であり、さらに好ましくは４〜９である。
【００３０】
ポリイソシアネートにおけるイソシアネート基濃度は５〜２５質量％が好ましく、より好ましくは１０〜２４質量％、さらに好ましくは１５〜２４質量％である。
【００３１】
〔片末端水酸基であるポリエチレンオキサイド単位〕
本発明のブロックポリイソシアネートは、片末端水酸基であるポリエチレンオキサイド単位を有する。片末端水酸基であるポリエチンオキサイドとは、ポリエチレンオキサイドの片方の末端に水酸基を有する化合物であり、開始モノアルコールにエチレンオキサイドを付加して得られる化合物である。この開始モノアルコールの炭素数は１〜１０が好ましい。開始モノアルコールとしては、特に限定されないが、例えば、メタノール、エタノール、２−プロパノール、ｎ−ブタノール、ｓｅｃ−ブタノール、２−エチル−１−ヘキサノール等が挙げられる。このなかでも、好ましい開始モノアルコールはメタノールである。
【００３２】
片末端水酸基であるポリエチレンオキサイドの分子量は３００〜２０００が好ましく、より好ましくは３００〜１５００、さらに好ましくは５００〜１０００である。
【００３３】
〔ブロック剤単位〕
本発明のブロックポリイソシアネートは、ブロック剤単位（ブロック剤由来の単位）を有する。ブロック剤としては、活性水素を分子内に１個有する化合物であり、例えば、アルコール系化合物、アルキルフェノール系化合物、フェノール系化合物、活性メチレン系化合物、メルカプタン系化合物、酸アミド系化合物、酸イミド系化合物、イミダゾール系化合物、尿素系化合物、オキシム系化合物、アミン系化合物、イミド系化合物、ピラゾール系化合物等が挙げられる。より具体的なブロック化剤の例を下記に示す。
【００３４】
（１）アルコール系化合物；メタノール、エタノール、２−プロパノール、ｎ−ブタノール、ｓｅｃ−ブタノール、２−エチル−１−ヘキサノール、２−メトキシエタノール、２−エトキシエタノール、２−ブトキシエタノール等、
（２）アルキルフェノール系化合物；炭素原子数４以上のアルキル基を置換基として有するモノ及びジアルキルフェノール類、例えばｎ−プロピルフェノール、ｉ−プロピルフェノール、ｎ−ブチルフェノール、ｓｅｃ−ブチルフェノール、ｔ−ブチルフェノール、ｎ−ヘキシルフェノール、２−エチルヘキシルフェノール、ｎ−オクチルフェノール、ｎ−ノニルフェノール等のモノアルキルフェノール類や、ジ−ｎ−プロピルフェノール、ジイソプロピルフェノール、イソプロピルクレゾール、ジ−ｎ−ブチルフェノール、ジ−ｔ−ブチルフェノール、ジ−ｓｅｃ−ブチルフェノール、ジ−ｎ−オクチルフェノール、ジ−２−エチルヘキシルフェノール、ジ−ｎ−ノニルフェノール等のジアルキルフェノール類等、
（３）フェノール系化合物；フェノール、クレゾール、エチルフェノール、スチレン化フェノール、ヒドロキシ安息香酸エステル等、
（４）活性メチレン系化合物；マロン酸ジメチル、マロン酸ジエチル、アセト酢酸メチル、アセト酢酸エチル、アセチルアセトン等、
（５）メルカプタン系化合物；ブチルメルカプタン、ドデシルメルカプタン等、
（６）酸アミド系化合物；アセトアニリド、酢酸アミド、ε−カプロラクタム、δ−バレロラクタム、γ−ブチロラクタム等、
（７）酸イミド系化合物；コハク酸イミド、マレイン酸イミド等、
（８）イミダゾール系化合物；イミダゾール、２−メチルイミダゾール等、
（９）尿素系化合物；尿素、チオ尿素、エチレン尿素等、
（１０）オキシム系化合物；ホルムアルドオキシム、アセトアルドオキシム、アセトオキシム、メチルエチルケトオキシム、シクロヘキサノンオキシム等、
（１１）アミン系化合物；ジフェニルアミン、アニリン、カルバゾール、ジ−ｎ−プロピルアミン、ジイソプロピルアミン、イソプロピルエチルアミン等、
（１２）イミン系化合物；エチレンイミン、ポリエチレンイミン等、及び
（１３）ピラゾール系化合物；ピラゾール、３−メチルピラゾール、３，５−ジメチルピラゾール等が挙げられる。
【００３５】
これらは２種以上を併用することができる。好ましいブロック剤はアミン系化合物（好ましくは脂肪族アミン系化合物）又はピラゾール系化合物であり、さらに好ましいブロック剤はピラゾール系化合物であり、３，５−ジメチルピラゾールが特に好ましい。ピラゾール系化合物、特に３，５−ジメチルピラゾールを用いることにより、低温または短時間の乾燥において硬化性がより優れる傾向にある。
【００３６】
ブロックポリイソシアネートを得る際に、炭素数３以上のアルキレンオキサイドが重合したモノオールを用いることができる。
【００３７】
炭素数３以上のアルキレンオキサイドが重合したモノオールは、開始モノアルコールと炭素数３以上のアルキレンオキサイドから誘導される。この開始モノアルコールの炭素数は１〜１０であり、好ましくは２〜８であり、さらに好ましくは４〜８である。これらの具体的なモノアルコールとしては、特に限定されないが、メタノール、エタノール、２−プロパノール、ｎ−ブタノール、ｓｅｃ−ブタノール、２−エチル−１−ヘキサノール等のアルコールが挙げられる。
【００３８】
前記の炭素数３以上のアルキレンオキサイドとしては、特に限定されないが、例えば、プロピレンオキサイド、ブチレンオキサイド、シクロヘキセンオキサイド、スチレンオキサイド等が挙げられ、プロピレンオキサイドが好ましい。炭素数３以上のアルキレンオキサイドは、特に限定されないが、例えばリチウム、ナトリウム、カリウム等の水酸化物、アルコラート、アルキルアミン等の強塩基性触媒、金属ポルフィリン、ヘキサシアノコバルト酸亜鉛錯体等の複合金属シアン化合物錯体等の存在下で、これらのアルキレンオキサイドの単独又は混合物を前記の開始モノアルコールに付加して得られる。
【００３９】
炭素数３以上のアルキレンオキサイドが重合したモノオール数平均分子量は、ブロックポリイソシアネートとポリオールの相溶性の向上の観点から、３００以上が好ましい。また、得られる塗膜の硬度を高くする観点から、２０００以下が好ましい。より好ましくは３００〜１５００であり、さらに好ましくは３５０〜１０００である。
【００４０】
本発明のブロックポリイソシアネート中の成分の質量濃度を説明する。本発明のブロックポリイソシアネートを１００質量％としたときの、片末端水酸基であるポリエチレンオキサイド単位の成分濃度は、水への溶解性、分散性を良くする観点から、１５質量％以上が好ましい。また、得られる塗膜の強度を高くする観点から、３０質量％以下が好ましい。より好ましくは１５〜２５質量％である。
【００４１】
本発明のブロックポリイソシアネートを１００質量％としたときの、ポリイソシアネート単位の成分濃度は、硬化性を高くするために、イソシアネート基濃度を高くする観点から、４５質量％以上が好ましく、６５質量％以下が好ましい。より好ましくは５０〜６０質量％である。
【００４２】
本発明のブロックポリイソシアネートを１００質量％としたときの、ブロック剤単位の成分濃度は、硬化性を高くする観点から、１５質量％以上が好ましい。ブロック剤の成分濃度が多くなることで、結果的に、片末端水酸基であるポリエチレンオキサイドの成分濃度が少なくなる。そこで、良好な水分散安定性を得るために、片末端水酸基であるポリエチレンオキサイドから誘導される構成単位の割合を高くする観点から３０質量％以下が好ましい。より好ましくは２０〜３０質量％である。
【００４３】
本発明のブロックポリイソシアネート中の片末端水酸基であるポリエチレンオキサイド単位、ポリイソシアネート単位、ブロック剤単位の成分濃度は、例えば１Ｈ−ＮＭＲ、１３Ｃ−ＮＭＲ等により特定することができ、また、仕込み量から特定することも可能である。
【００４４】
本発明のブロックポリイソシアネートは、ポリイソシアネート単位と片末端水酸基であるポリエチレンオキサイド単位からなるもの、ポリイソシアネート単位とブロック剤単位からなるものも含まれる。
【００４５】
本発明のブロックポリイソシアネートにおけるジイソシアネート３量体の成分濃度は、得られる塗膜の高硬度、高耐候性の観点から、５質量％以上が好ましい。また、得られる塗膜の伸度を高くする観点から、４０質量％以下が好ましい。より好ましくは１０〜４０質量％であり、さらに好ましくは１０〜３０質量％である。なお、ジイソシアネート３量体成分とは、ジイソシアネートモノマー３分子から得られる、１分子当たりのイソシアネート基数が３のポリイソシアネートとブロック剤３分子から誘導されたブロックポリイソシアネートである。
【００４６】
本発明のブロックポリイソシアネートの数平均分子量は、硬化性を高くするために、イソシアネート基濃度を高くする観点から、１０００以上が好ましい。また、ポリオールとの良好な相溶性の観点から、３０００以下が好ましい。より好ましくは１０００〜２５００である。
【００４７】
本発明のブロックポリイソシアネートのブロック剤で封鎖されたイソシアネート基濃度は、硬化性を高くする観点から、５質量％以上が好ましく。また、得られる塗膜を強靭にする観点から、１５質量％以下が好ましい。
【００４８】
上記で詳述した原料を用いて、本発明のブロックポリイソシアネートの水分散体を得ることができる。その製造方法の一例を詳述する。
【００４９】
まず、ポリイソシアネートと片末端水酸基であるポリエチレンオキサイドを反応させる。反応に際して、錫、亜鉛、鉛等の有機金属塩、及び、３級アミン系化合物、ナトリウム等のアルカリ金属のアルコラート等を触媒として用いてもよい。
【００５０】
この際の反応温度は、反応性を高くする観点から−２０℃以上が好ましい。また、副反応を抑える観点から１５０℃以下が好ましい。より好ましくは３０〜１００℃である。
【００５１】
片末端水酸基であるポリエチレンオキサイドが未反応状態で残存しないよう、完全にポリイソシアネートと反応させることが好ましい。未反応状態で残存した状態では、ブロックポリイソシアネートの水分散安定性や硬化性を低下させる場合がある。
【００５２】
このようにして得られた片末端水酸基であるポリエチレンオキサイドと反応したポリイソシアネートの残存イソシアネート基を、ブロック剤と反応させる。この反応の反応温度、触媒等の反応条件は前記反応と同様に行うことができる。反応後、イソシアネート基が残存する場合は、ブロック剤等を添加して、完全にイソシアネート基を消失させることが好ましい。これらの反応は、溶剤の存在下で行うことができる。この場合の溶剤は活性水素を含まないものが好ましい。
【００５３】
その後、水を添加する。水は所定量を分割、又は、滴下して添加することが好ましい。分割する場合、所定量の４〜８分割とすることが好ましい。また、ブロックポリイソシアネート濃度が５０質量％以上では５０から８０℃、１０質量％以上５０質量％未満では２０から５０℃未満の液温に保持することが好ましい。
【００５４】
水を一括で添加した場合や、液温が前記範囲外の場合、ブロックポリイソシアネートの平均分散粒子径が、大きくなり、沈殿や分離する場合がある。
【００５５】
このように水の添加方法、添加時の液温がブロックポリイソシアネートの平均分散粒子径に大きな影響を与え、さらにこの影響がブロックポリイソシアネート濃度により異なることを本発明者らは見出した。従来は、ブロックポリイソシアネートの平均分散粒子径を小さくしたい場合は親水基の付加量を増加していた。しかしながら、このように、少ない親水基量で、即ち従来より少ない片末端水酸基であるポリエチレンオキサイドで、平均分散粒子径を小さくすることが可能となったのは驚くべきことである。上記のようにして、本発明の水分散体のブロックポリイソシアネートの平均分散粒子径は、１〜２５０ｎｍに制御することができ、好ましくは１〜１８０ｎｍに制御することができ、より好ましくは１〜８０ｎｍに制御することができる。
【００５６】
また、上記のようにすることで、ブロックポリイソシアネートの平均分散粒子径：φは下記式１を満たすことが出来る。
〔式１〕１≦φ≦３１０−８×Ａ
（Ａは、前記ブロックポリイソシアネート中の片末端水酸基であるポリエチレンオキサイド単位の質量％）
【００５７】
本発明のブロックポリイソシアネートの水分散体は、水以外の溶剤を２０質量％まで含むことができる。この場合の溶剤の例としては、特に限定されないが、例えば、１−メチルピロリドン、エチレングリコールモノエチルエーテル、ジエチレングリコールモノエチルエーテル、エチレングリコールモノメチルエーテル、ジエチレングリコールモノメチルエーテル、ジプロピレングリコールモノメチルエーテル、プロピレングリコールモノメチルエーテル、３−メトキシ−３−メチル−１−ブタノール、エチレングリコールジエチルエーテル、ジエチレングリコールジエチルエーテル、エチレングリコールジメチルエーテル、ジエチレングリコールジメチルエーテル、ジプロピレングリコールジメチルエーテル、プロピレングリコールジメチルエーテル、メチルエチルケトン、アセトン、メチルイソブチルケトン、プロピレングリコールモノメチルエーテルアセテート、エタノール、メタノール、ｉｓｏ−プロパノール、１−プロパノール、ｉｓｏ−ブタノール、１−ブタノール、２−エチルヘキサノール、シクロヘキサノール、エチレングリコール、ジエチレングリコール、トリエチレングリコール、プロピレングリコール、ジプロピレングリコール、１，４−ブタンジオール、１，３−ブタンジオール、酢酸エチル、酢酸イソプロピル、酢酸ブチル、トルエン、キシレン、ペンタン、ｉｓｏ−ペンタン、ヘキサン、ｉｓｏ−ヘキサン、シクロヘキサン、ソルベントナフサ、ミネラルスピリット等を挙げることができる。これら溶剤は、１種単独で用いても、２種以上を併用してもよい。水への分散性の観点から、溶剤としては、水への溶解度が５質量％以上のものが好ましく、具体的には、ジプロピレングリコールジメチルエーテル、ジプロピレングリコールモノメチルエーテルが好ましい。
【００５８】
このようにして得られた水分散体のブロックポリイソシアネート濃度は、１０〜４０％が好ましい。
【００５９】
〔繊維処理剤組成物〕
本発明の繊維処理剤組成物は、炭素数８以上のパーフルオロアルキル基を実質有さないフッ素樹脂と、前記ブロックポリイソシアネートの水分散体とを含む。
【００６０】
本発明に用いるフッ素樹脂とは、炭素数８以上のパーフルオロアルキル基を実質含まないフッ素樹脂であり、炭素数６のパーフルオロヘキシル基を含有してもよい。フッ素樹脂は、フッ素を含むアクリレート、メタアクリレートをモノマーとして重合されたものが挙げられる。フッ素を含むアクリレート、メタアクリレートとは、特に限定されないが、具体的には、パーフルオロアルキル基を含み、その炭素数は３〜６であるものが挙げられる。炭素数８のパーフルオロオクチル基は、環境や人体への蓄積性が懸念されるパーフルオロオクタン酸の生成が指摘されている。従って、炭素数８以上のパーフルオロアルキル基を実質含まず、低炭素数のパーフルオロアルキル基を含むフッ素樹脂を用いることにより、パーフルオロオクタン酸が実質発生しない繊維処理剤組成物を得ることができる。
【００６１】
パーフルオロアルキル基の炭素数が６以下の場合は、その炭素数が８以上と比較し性能が低下する場合がある。本発明のブロックポリイソシアネートはこの炭素数８以上のパーフルオロアルキル基を実質含まないフッ素樹脂の機械的安定性を向上させる。
【００６２】
前記フッ素モノマーに加えて、他のモノマーを併用できる。併用できるモノマーとして以下がある。パーフルオロアルキル基を有するアクリレート及び／又はメタクリレートと共重合可能な他の単量体としては、以下のものが挙げられる。
【００６３】
アクリル酸又はメタクリル酸エステル類としては、特に限定されないが、例えば、ラウリルアクリレート、ラウリルメタクリレート、ステアリルアクリレート、ステアリルメタクリレート、ベンジルアクリレート、ベンジルメタクリレート、グリシジルアクリレー卜、グリシジルメタクリレート、アジリジエルアクリレート、アジリジエルメタクリレート、ヒドロキシアルキルアクリレート、ヒドロキシアルキルメタクリレート、３−クロロ−２−ヒドロキシプロピルメタクリレート、アルキレンジオールアクリレート等が挙げられる。
【００６４】
アクリルアミド又はメタクリルアミド類としては、特に限定されないが、例えば、アルキレンジオールジメタクリレート等のアクリルアミド、メタクリルアミド、Ｎ― メチルロールアクリルアミド、N― メチロールメタクリルアミド、ジアセトンアクリルアミド、ジアセトンメタクリルアミド、メチロール化ジアセトンアクリルアミド等が挙げられる。
【００６５】
マレイン酸アルキルエステル類としては、特に限定されないが、例えば、マレイン酸ジブチル等が挙げられる。
【００６６】
オレフィン類としては、特に限定されないが、例えば、エチレン、プロピレン、ブタジエン、イソプレン、塩化ビニル、フッ化ビニル、塩化ビニリデン、フッ化ビニリデン、クロロプレン等が挙げられる。
【００６７】
カルボン酸ビニル類としては、特に限定されないが、例えば、酢酸ビニル等が挙げられる。
【００６８】
スチレン類としては、特に限定されないが、例えば、スチレン、α一メチルスチレン、β―メチルスチレン等が挙げられる。
【００６９】
ビニルエーテル類としては、特に限定されないが、例えば、例えばエチルビニルエーテル、シクロヘキシルビニルエーテル、ハロゲン化アルキルビニルエーテル等が挙げられる。
【００７０】
パーフルオロアルキル基を有するアクリレート及び/又はメタクリレートと、これらと共重合可能な他の単量体との量比は、共重合に用いる全単量体の中で、パーフルオロアルキル基を有するアクリレート及び／又はメタクリレートの合計が４０質量%以上であることが好ましく、５０〜８０質量％であることがより好ましい。
【００７１】
これら共重合体は、公知の重合方法である、溶液重合、乳化重合、懸濁重合等で製造できるが、乳化重合により製造することが好ましい。
【００７２】
このようにして得られたフッ素樹脂と、ブロックポリイソシアネートの水分散体は繊維処理剤組成物として、布帛の処理に好適に用いられる。
【００７３】
前記のフッ素樹脂とブロックポリイソシアネートの水分散体の樹脂質量割合は５０：５０〜９５：５であり、好ましくは７０：３０〜９５：５であり、より好ましくは８０：２０〜９０：１０である。上記範囲とすることにより、撥水性がより優れる傾向にある。
【００７４】
本発明の繊維処理剤組成物には、その他、難燃剤、染料安定剤、防撤剤、抗菌剤、抗かび剤、防虫剤、防汚剤、帯電防止剤、アミノプラスト樹脂、アクリルポリマー、グリオキザール樹脂、メラミン樹脂、天然ワックス、シリコーン樹脂、増粘剤、高分子化合物等を配合することができる。
【００７５】
このように配合された本発明の繊維処理剤組成物は必要に応じて水で希釈され、使用される。希釈後の樹脂濃度は通常、０．５〜５質量％、好ましくは０．５〜３質量％である。
【００７６】
〔布帛〕
本発明の布帛は、前記繊維処理剤組成物で処理されたものである。フッ素樹脂は、布帛に撥水性を持たせる繊維処理剤として使用される。この撥水性の評価法として、ＪＩＳ−Ｌ−１０９２のスプレー試験と、水／イソプロピルアルコール（質量比１／１）の接触角測定が挙げられる。
【００７７】
さらに、布帛の洗濯後の撥水性（洗濯耐久性）も非常に重要な性能である。洗濯法の一つとして、ＪＩＳ−Ｌ−０２１７−１０３が挙げられる。撥水性の低下は、例えば、洗濯前と１０回洗濯後を比較することで評価できる。
【００７８】
前記のとおり、炭素数８以上のパーフルオロアルキル基を実質含まないフッ素樹脂は、炭素数８以上のパーフルオロアルキル基を含むフッ素樹脂と比較し、洗濯耐久性が劣るのが一般的である。しかしながら、驚くべきことに、本発明の繊維処理剤組成物で処理された布帛は、非常に優れる洗濯耐久性を発現できる。
【００７９】
本発明の布帛は、洗濯１０回後の水／イソプロピルアルコール（質量比１／１）の接触角が９０度以上であり、炭素数８以上のパーフルオロアルキル基を実質有さないフッ素樹脂で被覆されたものであることが好ましい。洗濯１０回後の接触角は、９０度以上がより好ましく、９２度以上がさらに好ましい。上記範囲であることにより、洗濯耐久性により優れる傾向にある。
【００８０】
また、洗濯未実施時の水／イソプロピルアルコール（質量比１／１）の接触角に対する、洗濯１０回後の水／イソプロピルアルコール（質量比１／１）の接触角の保持率（洗濯１０回後接触角／洗濯前接触角：％）は９４％以上であることが好ましく、９６％以上であることがより好ましく、９８％以上であることがさらに好ましい。上記範囲であることにより洗濯耐久性により優れる傾向にある。
【００８１】
布帛に被覆された、炭素数８以上のパーフルオロアルキル基を実質含まないフッ素樹脂、は、燃焼イオンクロマトグラフ法及びＴＯＦ−ＳＩＭＳで特定することができる。また、布帛に被覆された、ポリイソシアネートは、ＴＯＦ−ＳＩＭＳで特定することができる。ここで、炭素数８以上のパーフルオロアルキル基を「実質含まない」とは、下記装置を用いたＴＯＦ−ＳＩＭＳでの測定により、ｍ／ｚ  ３７７、ｍ／ｚ  ４２７，ｍ／ｚ  ４６１が未検出である場合をいう。
装置：ＴＲＩＦＴ  ＩＩＩ（Ｐｈｙｓｉｃａｌ  Ｅｌｅｃｔｒｏｎｉｃｓ製）
一次イオン：Ｇａ＋
加速電圧：１５ｋＶ
電流：６００ｐＡ
分析面積：２００μｍ×２００μｍ
検出イオン：正イオン
電子銃：有り
【００８２】
本発明の繊維処理剤組成物を用いた繊維の処理は、繊維に樹脂を付着させ、その後の加熱することにより行うことができる。樹脂の付着方法としては、例えば、パッド法、浸漬法、スプレー法、コーティング法、プリント法等で行うことができる。
【００８３】
その後、マングル等を用いて所定のピックアップ量（樹脂付着量）に調整したのち、１００℃以上の温度で加熱する。好ましくは１４０〜１８０℃程度の温度で１０秒〜１０分間、好ましくは３０秒〜３分間程度加熱する。
【００８４】
本発明の処理液を適用できる布帛の種類としては、例えば、綿、カポック、亜麻、苧麻、黄麻、マニラ麻、サイザル麻、羊毛、カシミヤ、モヘア、アルパカ、ラクダ毛、絹、羽毛等の天然繊維、レーヨン、ポリノジック、キュプラ、テンセル等の再生繊維、酢酸セルロース繊維、プロミックス等の半合成繊維、ポリアミド繊維、ポリエステル繊維、アクリル繊維、ポリオレフィン繊維、ポリビニルアルコール繊維、ポリ塩化ビニル繊維、ポリウレタン繊維、ポリオキシメチレン繊維、ポリテトラフルオロエチレン繊維、ベンゾエード繊維、ポリパラフエニレンベンズビスチアゾール繊維、ポリパラフェニレンベンズビスオキサゾール繊維、ポリイミド繊維等の合成繊維、石綿、ガラス繊維、炭素繊維、アルミナ繊維、シリコンカーバイド繊維、ボロン繊維、チラノ繊維、無機ウィスカー、ロツクファイバー、スラグフアイバー等の無機繊維、これらの複合繊維、混紡繊維等が挙げられる。この形態としては、織物、編み物、不織布等がある。
【実施例】
【００８５】
本発明について、以下の実施例等を参照しながら具体的に説明するが、本発明はこれらに限定されるものではない。【００８６】
（１）粘度測定：
粘度は下記の装置を用いて測定した。
装置：ＲＥ−８０Ｒ（東機産業製）
ローター：コーンプレート  １°３４’×Ｒ２４
測定温度：２５℃【００８７】
（２）数平均分子量の測定：
数平均分子量は下記の装置を用いたゲルパーミエーションクロマトグラフ測定による、ポリスチレン基準の数平均分子量とした。
装置：ＨＬＣ−８０２Ａ（東ソー製）
カラム：Ｇ１０００ＨＸＬ×１本（東ソー製）
Ｇ２０００ＨＸＬ×１本（東ソー製）
Ｇ３０００ＨＸＬ×１本（東ソー製）
キャリアー：テトラハイドロフラン
流速：０．６ｍＬ／分
試料濃度：１．０質量％
注入量：２０μＬ
温度：４０℃
検出方法：示差屈折計【００８８】
（３）ポリイソシアネートのイソシアネート基含有量：
三角フラスコにポリイソシアネート１〜３ｇを精秤し（Ｗｇ）、その後トルエン２０ｍｌを添加し、ポリイソシアネートを溶解する。その後、２規定のジ−ｎ−ブチルアミンのトルエン溶液１０ｍｌを添加し、混合後、１５分間室温放置する。イソプロピルアルコール７０ｍｌを加え、混合する。この液を１規定塩酸溶液（ファクターＦ）で、指示薬に滴定する。この滴定値Ｖ２ｍｌとし、同様の操作をポリイソシアネートなしで行い、この滴定値をＶ１ｍｌとし、次式からポリイソシアネートのイソシアネート基含有量を算出した。
〔式２〕
イソシアネート基含有量（質量％）＝（Ｖ１−Ｖ２）×Ｆ×４２／（Ｗ×１０００）×１００【００８９】
（４）イソシアネート平均官能基数の測定方法：
下記式３によりイソシアネート平均官能基数を求めた。
〔式３〕
イソシアネート平均官能基数＝ポリイソシアネート数平均分子量（Ｍｎ）×イソシアネート基含有量（質量％）×０．０１）／４２【００９０】
（５）平均分散粒子径（体積平均分散粒子径）：
下記の装置を用い、体積平均粒子径を測定した。
装置：Ｎａｎｏｔｒａｃ  ＵＰＡ−ＥＸ１５０（日機装製）
溶媒：水
温度：２３℃【００９１】
（６）水分散安定性：
ブロックポリイソシアネートが３０質量％の水分散組成物の目視で沈殿物の有無を観察し、沈殿物がない場合を○、少量の沈殿物がある場合を△、分離や多量の沈殿物がある場合を×として表わした。【００９２】
（７）塗膜強度：
ＴＥＮＳＩＬＯＮ（テンシロン）ＲＴＥ−１２１０（Ａ＆Ｄ（エー・アンド・デー）製）を用いて、下記条件で塗膜強度を測定した。塗膜の硬化は１５０℃、３０分で行った。このときの塗膜の破断強度を記録した。数値が大きいほど、高強度であった。
引張スピード：２０ｍｍ／ｍｉｎ
試料寸法    ：縦２０ｍｍ×横１０ｍｍ×厚さ２０〜４０μｍ
温度：２３℃
湿度：５０％【００９３】
（８）機械的安定性：
ブロックポリイソシアネートと繊維処理剤組成物の混合液を、水で２０％に希釈した。５０℃に加温し、ホモミキサーで５０００回転／分、１０分攪拌後、発生した凝集物を綿布でろ過、乾燥させ、凝集物の重量を測定した。下記式４で算出される数値を凝集物発生率とし、機械的安定性の指標とした。凝集物発生率が低いほど、機械安定性が良好であった。
〔式４〕  凝集物発生率（質量％）＝１００×（凝集物重量／混合液重量）【００９４】
（９）接触角：
接触角計（ＦＩＢＲＯ  ｓｙｓｔｅｍ  ａｂ製）を使用し、液滴法で、布帛の接触角（水／イソプロピルアルコール（質量比１／１）に対する接触角）を測定した。
保持率（％）＝洗濯１０回後の接触角／洗濯前の接触角【００９５】
（１０）撥水性試験：
ＪＩＳ−Ｌ−１０９２のスプレー試験を行い、表面の湿潤状態を観察し、評価した。評価は以下のとおりとした。数値が高いほど、良好な撥水性であった。
５：表面に湿潤及び水滴の付着がなかった。
４：表面に湿潤しないが、小さな水滴の付着を示した。
３：表面に小さな個々の水滴状の湿潤を示した。
２：表面の半分に湿潤を示し、小さな個々の湿潤が布を浸透する状態を示した。
１：表面全体に湿潤を示した。【００９６】
（１１）布帛に被覆された炭素数８以上のパーフルオロアルキル基を実質含まないフッ素樹脂の特定：
布帛に被覆された炭素数８以上のパーフルオロアルキル基を実質含まないフッ素樹脂は下記の２つの分析方法で特定した。
分析１：燃焼イオンクロマトグラフ法
下記装置を用いた燃焼イオンクロマトグラフ法により、フッ素の有無を確認した。
装置：ＡＱＦ−１００（三菱化学アナリテック製）
燃焼管：石英
燃焼温度：１０００℃
カラム：ＳｕｒｐｅｒＩＣ−ＡＺ（東ソー製）
温度：４０℃
流速：０．８ｍＬ／分
検出方法：電気伝導度
分析２：ＴＯＦ−ＳＩＭＳ
炭素数８以上のパーフルオロアルキル基を実質含まないフッ素樹脂であるか否かは、下記装置を用いたＴＯＦ−ＳＩＭＳでの測定により、ｍ／ｚ  ３７７、ｍ／ｚ  ４２７，ｍ／ｚ  ４６１が未検出となるか否かで確認した。
装置：ＴＲＩＦＴ  ＩＩＩ（Ｐｈｙｓｉｃａｌ  Ｅｌｅｃｔｒｏｎｉｃｓ製）
一次イオン：Ｇａ＋
加速電圧：１５ｋＶ
電流：６００ｐＡ
分析面積：２００μｍ×２００μｍ
検出イオン：正イオン
電子銃：有り【００９７】
（製造例１：ポリイソシアネートの製造）
攪拌器、温度計、還流冷却管、窒素吹き込み管を取り付けた４ツ口フラスコ内を窒素雰囲気にし、ＨＤＩ：１０００質量部、３価アルコールであるトリメチロールプロパン（分子量１３４）２２質量部を仕込み、攪拌下反応器内温度を９０℃で１時間保持しウレタン化を行った。その後反応液温度を６０℃に保持し、イソシアヌレート化触媒テトラメチルアンモニウムカプリエートを加え、転化率が４８％になった時点で燐酸を添加し反応を停止した。その後、反応液を濾過した後、未反応のＨＤＩを薄膜蒸留装置により除去した。【００９８】
得られたポリイソシアネートの２５℃における粘度は２５，０００ｍＰａ・ｓ、イソシアネート基含有量は１９．９質量％、数平均分子量は１０８０、イソシアネート平均官能基数は５．１であった。【００９９】
（製造例２：ポリイソシアネートの製造）
撹拌機、温度計、還流冷却管、窒素吹き込み管、滴下ロートを取り付けた４ツ口フラスコ内を窒素雰囲気にし、ＨＤＩ：１０００質量部を仕込み、撹拌下反応器内温度を７０℃に保持した。イソシアヌレート化触媒テトラメチルアンモニウムカプリエートを加え、収率が４０％になった時点で燐酸を添加し反応を停止した。反応液をろ過した後、薄膜蒸発缶を用いて未反応のＨＤＩを除去した。【０１００】
得られたポリイソシアネートの２５℃における粘度は２７００ｍＰａ・ｓ、イソシアネート含有量は２１．７％、数平均分子量は６６０、イソシアネート平均官能基数は３．４であった。【０１０１】
（実施例１）
製造例１と同様な反応器に製造例１で得られたポリイソシアネート１００質量部、モノオール（旭硝子株式会社製、商品名「エクセノール９０８」）１．５質量部、片末端水酸基であるポリエチレンオキサイド（日本乳化剤株式会社製、商品名「ＭＰＧ−０８１」）４２．５質量部、ウレタン化触媒（日東化成工業株式会社製、商品名「ネオスタンＵ−８１０」）０．０１質量部を仕込み、窒素雰囲気下、８０℃、２時間保持した。その後、３，５−ジメチルピラゾール３９．４質量部を添加し、赤外スペクトル（日本分光社製：製品名ＦＴ／ＩＲ−４０００）でイソシアネート基の特性吸収がなくなったことを確認した。【０１０２】
その後、水１８５質量部を、液温を８０℃から５０℃に保ちながら、毎分２５質量部の速度で添加し、添加後１０分保持した。その後、水２４２．９質量部を、液温を５０℃から４０℃に保ちながら、毎分２５質量部の速度で添加し、３０分攪拌混合し、水性ブロックポリイソシアネートの水分散体を得た。【０１０３】
得られたブロックポリイソシアネートの水分散体のブロックポリイソシアネートの濃度は、３０．０質量％、水の濃度は、７０．０質量％、平均分散粒子径は２５ｎｍで、水分散安定性は良好であった。【０１０４】
（実施例２〜５、７〜９）
表１に記載した以外は、実施例１と同様に行った。結果を表１に記載した。【０１０５】
（実施例６）
製造例１と同様な反応器に製造例１で得られたポリイソシアネート１００質量部、モノオール（旭硝子株式会社製、商品名「エクセノール９０８」）１．５質量部、片末端水酸基であるポリエチレンオキサイド（日本乳化剤株式会社製、商品名「ＭＰＧ−０８１」）４２．５質量部、ウレタン化触媒（日東化成工業株式会社製、商品名「ネオスタンＵ−８１０」）０．０１質量部を仕込み、窒素雰囲気下、８０℃、２時間保持した。その後、３，５−ジメチルピラゾール３９．４質量部を添加し、赤外スペクトル（日本分光社製：製品名ＦＴ／ＩＲ−４０００）でイソシアネート基の特性吸収がなくなったことを確認した。【０１０６】
その後、水４２７．９質量部を、液温を８０℃に保ちながら、毎分２５質量部の速度で添加し、３０分攪拌混合し、水性ブロックポリイソシアネートの水分散体を得た。【０１０７】
得られたブロックポリイソシアネートの水分散体のブロックポリイソシアネートの濃度は、３０．０質量％、水の濃度は、７０．０質量％、平均分散粒子径は１００ｎｍで、水分散安定性は良好であった。【０１０８】
（比較例１）
製造例１と同様な反応器に製造例１で得られたポリイソシアネート１０９．７質量部、モノオール（旭硝子株式会社製、商品名「エクセノール９０８」）０．２質量部、片末端水酸基であるポリエチレンオキサイド（日本乳化剤株式会社製、商品名「ＭＰＧ−０８１」）２７．５質量部、ウレタン化触媒（日東化成工業株式会社製、商品名「ネオスタンＵ−８１０」）０．０１質量部を仕込み、窒素雰囲気下、８０℃、２時間保持した。その後、３，５−ジメチルピラゾール４６．０質量部を添加し、赤外スペクトル（日本分光社製：製品名ＦＴ／ＩＲ−４０００）でイソシアネート基の特性吸収がなくなったことを確認した。【０１０９】
その後、１５℃の水４２７．９質量部を添加し、３０分攪拌混合し、水性ブロックポリイソシアネートの水分散体を得た。【０１１０】
得られたブロックポリイソシアネートの水分散体のブロックポリイソシアネートの濃度は、３０．０質量％、水の濃度は、７０．０質量％、平均分散粒子径は、２６２ｎｍで、水分散安定性は不良であった。【０１１１】
（比較例２、３）
表１に記載した以外は、実施例１と同様に行った。結果を表１に記載した。【０１１２】
（比較例４）
製造例１と同様な反応器に製造例２で得られたポリイソシアネート１００質量部、メチルイソブチルケトン１５０質量部を仕込み、窒素雰囲気下、８０℃に加温後、３，５−ジメチルピラゾール５０質量部を添加し、赤外スペクトル（日本分光社製：製品名ＦＴ／ＩＲ−４０００）でイソシアネート基の特性吸収がなくなったことを確認した。【０１１３】
その後、ジアルキル(硬化牛脂)ジメチルアンモニウムクロライド３部、ポリオキシエチレンポリオキシプロピレンブロックポリマー３０部を加え、攪拌を開始する。そこへ水２２１質量部を徐々に添加し、添加終了後、ホモミキサーにかけ、さらに分散させる。その後、減圧でメチルイソブチルケトンを留去し、固形分４５％、平均分散粒子径は１７０ｎｍの乳化液を得た。【０１１４】
【表１】
2013061954.tif 000002
Ａ−１：製造例１のポリイソシアネート
Ａ−２：製造例２のポリイソシアネート
Ａ−３：ＩＰＤＩモノマーのイソシアヌレート型ポリイソシアネート（エボニック・デグサ社の商品名「ＶＥＳＴＡＮＡＴ  Ｔ１８９０／１００」）
Ｂ    ：モノオール（旭硝子社の商品名、「エクセノール９０８」）
Ｃ    ：ポリエチレンオキサイド（日本乳化剤社の商品名、「ＭＰＧ−０８１」）
Ｄ−１：３，５−ジメチルピラゾール
Ｄ−２：メチルエチルケトオキシム
Ｅ    ：ウレタン化触媒（日東化成社の商品名、「ネオスタンＵ−８１０」）
Ｆ    ：ジプロピレングリコールジメチルエーテル【０１１５】
（実施例１０）
水性ポリエステルポリオール「ＳＥＴＡＬ６３０６  ＳＳ−６０（商品名）」（ＮＵＰＬＥＸ社製、水酸基濃度２．７質量％（樹脂基準）、酸価４３ｍｇＫＯＨ／ｇ（樹脂基準）、樹脂固形分６０％）のジメチルアミノエタノール中和物１００質量部と実施例１で得られたブロックポリイソシアネートの水分散体１３３質量部、ジプロピレングリコールモノメチルエーテル５２質量部を混合し、固形分３５質量％の塗料を調製した。この塗料をポリプロピレン板に乾燥膜厚３０μｍとなるようにアプリケーター塗装した。室温で１５分セッティングした後、１５０℃、３０分で塗膜を硬化させた。塗膜強度は、２２ＭＰａであった。【０１１６】
（実施例１１〜１８、比較例５〜８）
表２に記載したブロックポリイソシアネートの水分散体を使用した以外は、実施例１０と同様に実施した。塗膜強度の結果を表２に示す。【０１１７】
【表２】
2013061954.tif 000003
【０１１８】
（実施例１９）
フッ素系繊維処理剤「アサヒガードＡＧ−Ｅ０６１（商品名）」（旭硝子株式会社製、固形分２０％）９０質量部と実施例１で得られたブロックポリイソシアネートの水分散体６．７質量部、水３．３質量部を混合し、固形分２０質量％の混合液を調製した。この混合液の機械的安定性を測定した結果、凝集物発生率は、０．０３質量％であった。【０１１９】
また、前記混合液に水を追加し、樹脂分濃度１．０質量％まで希釈し、処理液とした。この処理液にナイロン布（日本規格協会のコード番号６７０１０８）を浸漬後、ウエットピックアップ５０％になるようにローラーで絞った。これを１２０℃、６０秒間乾燥後、さらに１７０℃、６０秒間乾燥し、試験布帛とした。接触角は９５度であり、撥水性試験は５であった。【０１２０】
さらにこの試験布帛を、ＪＩＳ−Ｌ−０２１７−１０３に準じて洗濯を行った。洗剤は花王株式会社の商品名アタックを使用した。洗濯回数１０回で評価した。洗濯後の接触角は９３度であり、撥水性試験は５であった。【０１２１】
また、燃焼イオンクロマトグラフ法では、フッ素が検出されたが、ＴＯＦ−ＳＩＭＳによる布帛に被覆された炭素数８以上のパーフルオロアルキル基を実質含まないフッ素樹脂の測定結果は、未検出であった。【０１２２】
（実施例２０〜２７、比較例９〜１２）
表２に記載したブロックポリイソシアネートの水分散体を使用した以外は、実施例１９と同様に実施した。凝集物発生率、接触角、撥水性試験の結果を表３に示す。【０１２３】
比較例９，１０及び１１は、ブロックポリイソシアネートの水分散体の安定性が不良であり、試験布帛表面に凝集物が付着したため、接触角と撥水性の評価は不可であった。【０１２４】
【表３】
2013061954.tif 000004
【０１２５】
本出願は、２０１１年１０月２５日に日本国特許庁へ出願された日本特許出願（特願２０１１−２３３４７２）に基づくものであり、その内容はここに参照として取り込まれる。
【産業上の利用可能性】
【０１２６】
本発明のブロックポリイソシアネートの水分散体及びこれを含む繊維処理剤組成物は繊維用撥水剤等の分野で好適に利用できる。
【国際調査報告】
2013061954.tif 000005
2013061954.tif 000006
2013061954.tif 000007
2013061954.tif 000008
2013061954.tif 000009
2013061954.tif 000010